(57)【要約】【課題】従来の逐次成形用工具は、樹脂押圧部を頻繁に交換する必要があると共に、ピッチを大きくして加工効率を高めることは未解決であるという問題点があった。【解決手段】周囲を保持した金属板Ｗを三次元形状に逐次成形するのに用いる棒状の工具であって、先端から軸線方向への所定範囲の外周面を加工面Ａとし、加工面Ａが、軸線方向に直交する断面において、曲率半径が部分的に異なる輪郭線で形成してある逐次成形用工具Ｔとし、単一の工具でありながら、成形品Ｆの部位に応じた成形を行うことを可能にし、移動経路の変位幅であるピッチを大きくして加工効率の向上を実現する。【選択図】図１
2018015806.tif 000002
【特許請求の範囲】
【請求項１】
周囲を保持した金属板を三次元形状に逐次成形するのに用いる棒状の工具であって、
先端から軸線方向への所定範囲の外周面を加工面とし、
前記加工面が、軸線方向に直交する断面において、曲率半径が部分的に異なる輪郭線で形成してあることを特徴とする逐次成形用工具。
【請求項２】
前記加工面を形成する輪郭線が、その一部に放物線、楕円曲線及び円弧の少なくとも１つを含む形状であることを特徴とする請求項１に記載の逐次成形用工具。
【請求項３】
前記加工面を形成する輪郭線が、多角形を基礎形状とし、各辺に対応する曲線部と各角に対応する横Ｒ部とを有する形状であることを特徴とする請求項１又は２に記載の逐次成形用工具。
【請求項４】
前記加工面が、先端面と側面との角に縦Ｒ部を有する形状であることを特徴とする請求項１〜３のいずれか１項に記載の逐次成形用工具。
【請求項５】
前記加工面の表面粗さが、Ｒａ０．２μｍ以下であることを特徴とする請求項１〜４のいずれか１項に記載の逐次成形用工具。
【請求項６】
周囲を保持した金属板に、請求項１〜５のいずれか１項に記載の逐次成形用工具を押し付けて所定の移動経路を移動させ、逐次成形用工具の押し込み量及び移動経路を段階的に変位させることにより、金属板を三次元形状の成形品に逐次成形するに際し、
成形品の部位に応じて逐次成形用工具の軸線回りの回転角度を選択して成形を行うことを特徴とする逐次成形方法。
【請求項７】
成形品における曲率半径の大小に応じて逐次成形用工具の回転角度を選択し、成形品の曲率半径の小さい部位は、加工面の曲率半径の小さい部位で成形することを特徴とする請求項５に記載の逐次成形方法。
【請求項８】
逐次成形工具を軸線回りに回転させる際、逐次成形用工具の移動方向に対して、金属板に対する摺動方向が逆向きになる方向に回転させることを特徴とする請求項６に記載の逐次成形方法。
【請求項９】
逐次成形用工具の移動方向の送り速度をＶｆとし、逐次成形用工具の軸線回りの回転速度をＶｔとして、送り速度Ｖｆよりも回転速度Ｖｔを大きく（Ｖｔ＞Ｖｆ）することを特徴とする請求項７に記載の逐次成形方法。
【発明の詳細な説明】
【技術分野】
【０００１】
本発明は、周囲を保持した金属板に工具を押し付けて移動させることにより、金属板を三次元形状に逐次成形するのに用いられる逐次成形用工具、及びこの逐次成形用工具を用いた逐次成形方法に関するものである。
【背景技術】
【０００２】
従来、逐次成形用工具及び逐次成形方法としては、特許文献１に記載されているものがある。特許文献１に記載の逐次成形方法は、成形品の形状を有する下型と、下型の上面側に金属板を保持する外周枠と、直交する３軸方向に移動可能な成形工具とを用いる。そして、逐次成形方法は、下型の上面側で、外周枠により平坦な金属板の周囲を保持し、この金属板に逐次成形用工具を押し付けて移動させると共に、外周枠に沿って金属板の周囲を降下させる。これにより、下型に添うように金属板を次第に変形させて、最終的に三次元形状の成形品を成形する。
【０００３】
また、特許文献１に記載の逐次成形用工具は、先端部に着脱可能な樹脂押圧部を有している。樹脂押圧部は、一定の曲率半径を有する球面状の先端面を備えている。そして、逐次成形用工具は、樹脂押圧部を金属板に面接触させることにより、金属板における工具の走査線の転写を防止するものとしている。
【先行技術文献】
【特許文献】
【０００４】
【特許文献１】特開２００２−１０２９４５号公報
【発明の概要】
【発明が解決しようとする課題】
【０００５】
上記したような逐次成形工具は、その径や曲率半径が、成形品の最小曲率半径により決まる。ところが、径が小さい工具は、金属板との接触面積が小さいので、直線領域等のように曲率半径が大きい部分においてフレーキングが生じ易くなり、しかも、移動経路の変位幅であるピッチを小さくせざるを得ないので、その分加工時間がかかり、加工効率が低くなる。
【０００６】
これに対して、従来の逐次成形用工具は、樹脂押圧部により、フレーキングの発生をある程度抑制することが可能である。しかし、従来の逐次成形用工具は、樹脂押圧部の摩耗が激しく、樹脂押圧部を頻繁に交換する必要があると共に、一定の曲率半径を有するので、ピッチを大きくすることができないという課題が未解決のままであった。なお、従来の逐次成形用工具は、ピッチを変えるには工具の交換が必要である。
【０００７】
本発明は、上記従来の状況に鑑みて成されたもので、単一の工具でありながら、成形品の部位に応じた成形を行うことが可能であり、移動経路の変位幅であるピッチを大きくして加工効率の向上を実現することができる逐次成形用工具及びこれを用いた逐次成形方法を提供することを目的としている。
【課題を解決するための手段】
【０００８】
本発明に係わる逐次成形用工具は、周囲を保持した金属板を三次元形状に逐次成形するのに用いる棒状の工具である。この逐次成形用工具は、先端から軸線方向への所定範囲の外周面を加工面とし、前記加工面が、軸線方向に直交する断面において、曲率半径が部分的に異なる輪郭線で形成してあることを特徴としている。
【０００９】
本発明に係わる逐次成形方法は、周囲を保持した金属板に、上記の逐次成形用工具を押し付けて所定の移動経路を移動させ、逐次成形用工具の押し込み量及び移動経路を段階的に変位させることにより、金属板を三次元形状の成形品に逐次成形する方法である。そして、逐次成形方法は、成形品の部位に応じて逐次成形用工具の軸線回りの回転角度を選択して成形を行うことを特徴としている。
【発明の効果】
【００１０】
本発明に係わる逐次成形用工具は、上記構成を採用したことにより、加工面全体が滑らかに連続している。この逐次成形用工具は、金属板に対して軸線回りの回転角度を選択することで、その回転角度に応じて金属板に当接する加工面の曲率半径が異なり、金属板との接触面積も異なるものとなる。これにより、逐次成形用工具は、単一の工具でありながら、成形品の部位に応じた成形を行うことが可能であり、移動経路の変位幅であるピッチを大きくして加工効率の向上を実現することができる。
【００１１】
本発明に係わる逐次成形方法は、成形品の部位に応じて逐次成形用工具の軸線回りの回転角度を選択して成形を行うことから、その回転角度に応じて金属板に当接する加工面の曲率半径が異なり、金属板との接触面積も異なるものとなる。これにより、逐次成形方法は、単一の逐次成形用工具を用いたうえで、成形品の部位に応じた成形を行うことが可能であり、移動経路の変位幅であるピッチを大きくして加工効率の向上を実現することができる。
【図面の簡単な説明】
【００１２】
【図１】逐次成形方法の概略を説明する断面図である。
【図２】本発明の逐次成形用工具の第１実施形態を説明する正面図及び底面図である。
【図３】逐次成形用工具の移動軌跡を示す平面説明図である。
【図４】逐次成形用工具の接触面積の相違を示す説明図である。
【図５】逐次成形用工具の送り速度よりも回転速度が大きい場合を示す断面図である。
【図６】逐次成形用工具の送り速度よりも回転速度が小さい場合を示す断面図である。
【図７】逐次成形用工具の表面粗さと被加工面の表面粗さとの関係を示すグラフである。
【図８】本発明の逐次成形用工具の第２実施形態を説明する正面図及び底面図である。
【図９】本発明の逐次成形用工具の第３実施形態を説明する正面図及び底面図である。
【発明を実施するための形態】
【００１３】
〈第１実施形態〉
図１に示す逐次成形用工具Ｔは、平坦な金属板Ｗを三次元形状に逐次成形するのに用いる棒状の工具である。この逐次成形用工具Ｔは、一定の直径を有する本体部Ｍと、本体部Ｍの先端に連続する加工ヘッドＨとを有している。そして、逐次成形用工具Ｔは、加工ヘッドＨの外周面、すなわち先端から軸線方向への所定範囲の外周面を加工面Ａとし、加工面Ａが、軸線方向に直交する断面において、曲率半径が部分的に異なる輪郭線で形成してある。この逐次成形用工具Ｔの具体的な形状については後述する。
【００１４】
上記の逐次成形用工具Ｔを用いた逐次成形方法は、図１の上段に示すように、平坦な金属板Ｗの周囲を固定装置１で保持する。図示の固定装置１は、下側の固定具１Ａと、上側の可動具１Ｂとを備えており、固定具１Ａ及び可動具１Ｂで金属板Ｗの周囲を挟んだ状態にして同金属板Ｗを強固に保持する。
【００１５】
逐次成形用工具Ｔは、図示しない駆動装置により、先端を下向きにして保持され、直交する３軸方向に移動可能であると共に、軸線回りに回転可能である。駆動装置には、多軸制御型ロボットやＮＣ工作機などを用いることができる。ただし、本発明の逐次成形用工具Ｔは、軸線を傾斜させて用いる場合には、多軸制御型ロボットがより好ましく、そのロボットのハンド部に本体部Ｍを装着する。
【００１６】
次に、逐次成形方法は、周囲を保持した金属板Ｗの所定箇所に逐次成形用工具Ｔを一定圧力で押し付け、所定の移動経路に沿って移動させる。図示例では、金属板Ｗを矩形の凹状の成形品Ｆに成形するので、逐次成形用工具Ｔの移動経路は周回経路になる。そして、逐次成形方法は、周回毎に、逐次成形用工具Ｔの金属板Ｗへの押し込み量（前進量・下降量）及び移動経路を段階的に変位させる。この際、移動経路は、金属板Ｗの中心側へ段階的に変位させる。この移動経路の変位幅がピッチである。
【００１７】
これにより、逐次成形方法は、図１の下段に示すように、金属板Ｗを板厚方向に次第に変形させて、底部Ｂを押し下げるようにして傾斜した側部Ｓを形成し、金属板Ｗを三次元形状の成形品Ｆに成形する。
【００１８】
逐次成形用工具Ｔは、先述の如く、加工面Ａが、軸線方向に直交する断面において、曲率半径が部分的に異なる輪郭線で形成してある。また、逐次成形用工具Ｔは、より好ましい実施形態として、前記加工面Ａを形成する輪郭線が、その一部に放物線、楕円曲線及び円弧の少なくとも１つを含む形状とすることができる。
【００１９】
そして、この実施形態の逐次成形用工具Ｔは、図２に示すように、加工ヘッドＨの断面形状、すなわち加工面Ａの輪郭線が楕円形状である。また、逐次成形用工具Ｔは、加工面Ａが、先端面と側面との角に縦Ｒ部Ｒｔを有する形状であると共に、加工面Ａの表面粗さが、Ｒａ０．２μｍ以下であるものとしている。この表面粗さの根拠は後述する。
【００２０】
上記の逐次成形用工具Ｔを用いた逐次成形方法は、基本的には図１に示す工程と同様であり、周囲を保持した金属板Ｗに逐次成形用工具Ｔを押し付けて所定の移動経路を移動させ、逐次成形用工具Ｔの金属板Ｗへの押し込み量及び移動経路を段階的に変位させる。なお、図１の上段に示す成形開始時には、逐次成形用工具Ｔの軸線を傾斜させ、加工面Ａの最小曲率半径の部位又は縦Ｒ部Ｒｔを金属板Ｗに当接させることにより、未成形の金属板Ｗに対して荷重を集中させることも有効である。
【００２１】
そして、逐次成形方法は、成形品の部位に応じて逐次成形用工具Ｔの軸線回りの回転角度を選択して成形を行うものとしている。この実施形態の成形品Ｆは、先述の如く矩形の凹状を成しているので、図３に示すように、側部Ｓには、長辺及び短辺の直線領域Ｄと４個のコーナー領域Ｃとがある。そこで、逐次成形方法は、成形品Ｒにおける曲率半径の大小に応じて逐次成形用工具Ｔの回転角度を選択し、成形品Ｆの曲率半径の小さい部位は、加工面Ａの曲率半径の小さい部位で成形する。また、成形品Ｆの曲率半径の大きい部位は、加工面Ａの曲率半径の大きい部位で成形する。
【００２２】
具体的には、逐次成形方法では、成形品Ｆの曲率半径の小さい部位であるコーナー領域Ｃは、加工面Ａの曲率半径の小さい部位である長径側の面で成形し、成形品Ｆの曲率半径の大きい部位である直線領域Ｄは、加工面Ａの曲率半径の大きい部位である短径側の面で成形する。
【００２３】
すなわち、逐次成形方法は、図３に逐次成形用工具Ｔの移動軌跡を示すように、加工面Ａの曲率半径の大きい部位（短径側の面）を直線領域Ｄに当接させて一定の送り速度Ｖｆで移動させる。次に、逐次成形方法は、コーナー領域Ｃに接近するにつれて逐次成形用工具Ｔを軸線回りに回転させ、加工面Ａの曲率半径の小さい部位（長径側の面）でコーナー領域Ｃを成形する。そして、逐次成形方法は、コーナー領域Ｃを離脱するにつれて逐次成形用工具Ｔをさらに軸線回りに回転させ、加工面Ａの曲率半径の大きい部位（短径側の面）で次の直線領域Ｄを成形する。
【００２４】
つまり、逐次成形用工具Ｔ及びこれを用いた逐次成形方法では、図３中に点線矢印で示すように、逐次成形用工具Ｔを移動経路に沿って周回させると共に、コーナー領域Ｃを通過する間に、逐次成形用工具Ｔを軸線回りの一方向に回転（Ｖｔ）させることにより、成形品Ｆの部位に応じた成形を行う。
【００２５】
ここで、逐次成形用工具Ｔは、加工面Ａの輪郭線が楕円形状であるから、図４に示すように、曲率半径の大きい部位である短径側の面の接触面積Ｓ１（幅を示す）が、曲率半径の小さい部位である短径側の面の接触面積Ｓ２よりも大きくなる。この接触面積は、楕円形状において、短径側の面から長径側の面に至る間で連続的に変化する。
【００２６】
つまり、逐次成形用工具Ｔは、少なくとも短径と同等の直径を有する小径工具と、長径と同等の直径を有する大径工具との両方を兼ね備えたものとなり、厳密には、小径工具から大径工具に至る間の領域で曲率半径が連続的に変化する加工面Ａを備えている。これにより、逐次成形用工具Ｔは、とくに、加工面Ａの曲率半径の大きい部位（短径側の面）による成形の際には、移動経路の変位幅であるピッチを大きくすることが可能である。換言すれば、逐次成形用工具Ｔは、大きいピッチでも良好な成形が可能である。
【００２７】
また、上記の逐次成形方法では、図４及び図５に示すように、逐次成形工具Ｔを軸線回りに回転させる際、逐次成形用工具Ｔの移動方向（矢印Ｖｆ）に対して、金属板Ｗに対する摺動方向が逆向きになる方向（矢印Ｖｔ）に回転させる。これにより、金属板Ｗとの間の摩擦抵抗及び金属板Ｗに生じる剪断抵抗が低減され、フレーキングの発生を防止する。なお、逐次成形用工具Ｔは、一定の送り速度Ｖｆで移動しているので、図示例とは逆の方向（Ｖｔの逆方向）に回転させると、金属板Ｗとの間の摩擦抵抗及び金属板Ｗに生じる剪断抵抗が増加し、フレーキングの発生防止を図るうえで好ましくない。
【００２８】
さらに、上記の逐次成形方法では、より好ましい実施形態を図４に示すように、逐次成形用工具Ｔの移動方向の送り速度をＶｆとし、逐次成形用工具の軸線回りの回転速度をＶｔとして、送り速度Ｖｆよりも回転速度Ｖｔを大きく（Ｖｔ＞Ｖｆ）する。これにより、金属板Ｗとの間の摩擦抵抗及び金属板Ｗに生じる剪断抵抗がさらに低減され、フレーキングの発生をより確実に防止する。
【００２９】
なお、図５に示すように、送り速度Ｖｆよりも回転速度Ｖｔを小さく（Ｖｔ＜Ｖｆ）しても、フレーキングの発生を防止し得るのであるが、この場合には、逐次成形用工具Ｔの移動前方に金属板Ｗの肉の盛上がりＥが生じ易くなる。この肉の盛上がりＥは、逐次成形用工具Ｔの通過により解消されるものの、金属板Ｗとの間に生じる摩擦抵抗を増加させる原因になる。これに対して、上述のように、送り速度Ｖｆよりも回転速度Ｖｔを大きく（Ｖｔ＞Ｖｆ）すれば、肉の盛上がりＥの発生を抑制しつつ成形を進行させることができ、摩擦抵抗や剪断抵抗も小さくなる。
【００３０】
さらに、逐次成形用工具Ｔは、先述した如く、加工面Ａの表面粗さをＲａ０．２μｍ以下としている。図７は、異なる加工条件（工具の移動速度）Ａ〜Ｃにおいて、工具の表面粗さと被加工面（成形品Ｆの表面）の表面粗さとの関係を示すグラフである。同図から明らかなように、いずれの加工条件Ａ〜Ｃでも、工具の表面粗さがＲａ０．２μｍを超えると、被加工面の表面粗さが大きくなり、とくに、移動速度が相対的に遅い加工条件Ａでは被加工面の表面粗さの増大が顕著になる。これに対して、いずれの加工条件Ａ〜Ｃでも、工具の表面粗さがＲａ０．２μｍ以下であれば、被加工面の表面粗さを小さく維持し得ることが判る。
【００３１】
このように、逐次成形用工具Ｔは、加工面Ａが、軸線方向に直交する断面において、曲率半径が部分的に異なる輪郭線で形成してあり、前記加工面Ａの輪郭線が、その一部に放物線、楕円曲線及び円弧の少なくとも１つを含む形状である。この逐次成形用工具Ｔは、図４に示すように、金属板Ｗに対して軸線回りの回転角度を選択することで、その回転角度に応じて金属板Ｗに当接する加工面Ａの曲率半径が異なり、金属板Ｗとの接触面積も異なるものとなる。
【００３２】
これにより、逐次成形用工具Ｔは、単一の工具でありながら、成形品Ｆの部位に応じた成形を行うことが可能であり、移動経路の変位幅であるピッチを大きくして、加工時間を短縮し、加工効率の向上を実現することができる。また、逐次成形用工具Ｔは、工具交換も不要であるから、これによっても加工時間の短縮を実現する。
【００３３】
さらに、逐次成形方法は、図３に示すように、成形品Ｆの部位に応じて逐次成形用工具Ｔの軸線回りの回転角度を選択して成形を行うことから、その回転角度に応じて金属板Ｗに当接する加工面Ａの曲率半径が異なり、金属板Ｗとの接触面積も異なるものとなる。これにより、逐次成形方法は、単一の逐次成形用工具Ｔを用いたうえで、成形品Ｆの部位に応じた成形を行うことが可能であり、移動経路の変位幅であるピッチを大きくして、加工時間を短縮し、加工効率の向上を実現することができる。
【００３４】
さらに、逐次成形用工具Ｔは、加工面Ａが、先端面と側面との角に縦Ｒ部Ｒｔを有する形状であるものとすることで、金属板Ｗに対して必ず曲面で接触することとなり、フレーキングの発生を確実に防止することができる。
【００３５】
さらに、逐次成形用工具Ｔは、加工面Ａの表面粗さをＲａ０．２μｍ以下とすることで、図７に示すように、金属板Ｗへの攻撃性が低下し、フレーキング等の成形不良が無い高品質の成形品Ｆを逐次成形することができる。
【００３６】
さらに、上記の逐次成形用工具Ｔを用いた逐次成形方法は、逐次成形工具Ｔを軸線回りに回転させる際、逐次成形用工具Ｔの移動方向に対して、金属板に対する摺動方向が逆向きになる方向に回転させる。これにより、逐次成形方法は、金属板Ｗとの間の摩擦抵抗及び金属板Ｗに生じる剪断抵抗を低減し、フレーキングの発生を防止する。
【００３７】
さらに、逐次成形方法は、逐次成形用工具Ｔの移動方向の送り速度をＶｆよりも、逐次成形用工具Ｔの軸線回りの回転速度をＶｔ大きく（Ｖｔ＞Ｖｆ）することにより、金属板Ｗとの間の摩擦抵抗及び金属板Ｗに生じる剪断抵抗をより一層低減し、フレーキングの発生をより確実に防止する。これにより、高品質の成形品Ｆを得ることができる。
【００３８】
図８及び図９は、本発明に係わる逐次成形用工具の第２及び第３の実施形態を説明する図である。これらの実施形態の逐次成形用工具Ｔは、本体部Ｍの先端に加工ヘッドＨを有している。各逐次成形用工具Ｔは、加工ヘッドＨの外周面である加工面Ａを形成する輪郭線が、軸線方向に直交する断面において、曲率半径が部分的に異なる輪郭線で形成してある。そして、各逐次成形用工具Ｔは、輪郭線が多角形を基礎形状とし、各辺に対応する曲線部と各角に対応する横Ｒ部とを有している。
【００３９】
すなわち、図８に示す逐次成形用工具Ｔは、加工面Ａを形成する輪郭線が、三角形を基礎形状としたもので、３辺に対応する曲線部Ｑと３つの角に対応する横Ｒ部Ｒｙとを有する形状である。また、逐次成形用工具Ｔは、第１実施形態と同様に、加工面Ａが、先端面と側面との角に縦Ｒ部Ｒｔを有する形状である。
【００４０】
また、図９に示す逐次成形用工具Ｔは、加工面Ａを形成する輪郭線が、四角形を基礎形状としたもので、４辺に対応する曲線部Ｑと４つの角に対応する横Ｒ部Ｒｙとを有する形状である。この逐次成形用工具Ｔにあっても、加工面Ａが、先端面と側面との角に縦Ｒ部Ｒｔを有する形状である。
【００４１】
上記の各逐次成形用工具Ｔは、いずれも金属板Ｗに対して軸線回りの回転角度を選択することで、その回転角度に応じて金属板Ｗに当接する加工面Ａの曲率半径が異なり、金属板Ｗとの接触面積も異なるものとなる。これにより、逐次成形用工具Ｔは、単一の工具でありながら、成形品Ｆの部位に応じた成形を行うことが可能であり、移動経路の変位幅であるピッチを大きくして加工効率の向上を実現することができる。また、逐次成形用工具Ｔは、上記ピッチを大きくできるうえに、工具交換も不要であるから、加工時間の短縮を実現する。
【００４２】
上記各実施形態の逐次成形用工具Ｔは、各曲線部Ｑの曲率半径が同じであり、各横Ｒ部Ｒｙの曲率半径同じであるものを例示したが、夫々の曲率半径を互いに異ならせることも可能である。なお、図３に示すような矩形の凹状の成形品Ｆを形成する場合には、周回上に直線領域Ｄとコーナー領域Ｃとが交互に存在し、コーナー領域Ｃを通過する際に逐次成形用工具Ｔを回転させるので、各曲線部Ｑや横Ｒ部Ｒｙの曲率半径を夫々同等にするのが良い。
【００４３】
また、各実施形態の逐次成形用工具Ｔは、先述の如く多軸制御型ロボットやＮＣ工作機等の駆動装置に装着される。このため、駆動装置においては、成形品Ｆや加工面Ａのデータを予め入力すると共に、逐次成形用工具Ｔの回転角度を検出可能にすれば、成形品Ｆの各部位を加工面Ａの適切な部位で成形するように、逐次成形用工具Ｔの回転制御を行うことができる。
【００４４】
本発明に係わる逐次成形用工具及び逐次成形方法は、上記各実施形態に限定されるものではなく、本発明の要旨を逸脱しない範囲で構成の細部を適宜変更することが可能である。さらに、上記各実施形態では、金属板の上側に配置した工具で逐次成形を行う場合を例示したが、金属板を立てた状態にし、横方向から工具を押し付けて逐次成形することも可能であるし、周囲を保持した金属板を可動させることも可能である。
【符号の説明】
【００４５】
Ａ  加工面
Ｃ  コーナー領域（成形品の曲率半径の小さい部位）
Ｄ  直線領域（成形品の曲率半径の大きい部位）
Ｆ  成形品
Ｑ  曲線部
Ｒｙ  横Ｒ部
Ｒｔ  縦Ｒ部
Ｔ  逐次成形用工具
Ｖｆ  送り速度
Ｖｔ  回転速度
Ｗ  金属板
【図１】
2018015806.tif 000003
【図２】
2018015806.tif 000004
【図３】
2018015806.tif 000005
【図４】
2018015806.tif 000006
【図５】
2018015806.tif 000007
【図６】
2018015806.tif 000008
【図７】
2018015806.tif 000009
【図８】
2018015806.tif 000010
【図９】
2018015806.tif 000011